(57)【要約】  熱伝導シートは、鱗片状粒子、楕円体状粒子及び棒状粒子からなる群より選択される少なくとも１種の黒鉛粒子（Ａ）と、イソブチレン構造を有する重合体（Ｂ）と、エチレンプロピレン共重合体（Ｃ）と、エチレンオクテンエラストマー（Ｄ）と、を含有し、前記鱗片状粒子の場合には面方向、前記楕円体状粒子の場合には長軸方向又は前記棒状粒子の場合には長軸方向が、厚み方向に配向している。【特許請求の範囲】
【請求項１】
鱗片状粒子、楕円体状粒子及び棒状粒子からなる群より選択される少なくとも１種の黒鉛粒子（Ａ）と、
イソブチレン構造を有する重合体（Ｂ）と、
エチレンプロピレン共重合体（Ｃ）と、
エチレンオクテンエラストマー（Ｄ）と、を含有し、
前記鱗片状粒子の場合には面方向、前記楕円体状粒子の場合には長軸方向又は前記棒状粒子の場合には長軸方向が、厚み方向に配向している熱伝導シート。
【請求項２】
鱗片状粒子、楕円体状粒子及び棒状粒子からなる群より選択される少なくとも１種の黒鉛粒子（Ａ）と、
１５０℃での貯蔵弾性率Ｇ’が８Ｐａ・ｓ以上である樹脂成分と、を含有し、
前記鱗片状粒子の場合には面方向、前記楕円体状粒子の場合には長軸方向又は前記棒状粒子の場合には長軸方向が、厚み方向に配向している熱伝導シート。
【請求項３】
鱗片状粒子、楕円体状粒子及び棒状粒子からなる群より選択される少なくとも１種の黒鉛粒子（Ａ）と、
樹脂成分と、を含有し、
１５０℃にて処理した後の圧縮永久ひずみ（％）が４％以下であり、
前記鱗片状粒子の場合には面方向、前記楕円体状粒子の場合には長軸方向又は前記棒状粒子の場合には長軸方向が、厚み方向に配向している熱伝導シート。
【請求項４】
鱗片状粒子、楕円体状粒子及び棒状粒子からなる群より選択される少なくとも１種の黒鉛粒子（Ａ）と、
樹脂成分と、を含有し、
表面の算術平均粗さが２．１μｍ以下であり、
前記鱗片状粒子の場合には面方向、前記楕円体状粒子の場合には長軸方向又は前記棒状粒子の場合には長軸方向が、厚み方向に配向している熱伝導シート。
【請求項５】
鱗片状粒子、楕円体状粒子及び棒状粒子からなる群より選択される少なくとも１種の黒鉛粒子（Ａ）と、
樹脂成分と、を含有し、
空隙率が１０％以下であり、
前記鱗片状粒子の場合には面方向、前記楕円体状粒子の場合には長軸方向又は前記棒状粒子の場合には長軸方向が、厚み方向に配向している熱伝導シート。
【請求項６】
前記黒鉛粒子（Ａ）の鱗片状粒子が、膨張黒鉛粒子を含む請求項１〜請求項５のいずれか１項に記載の熱伝導シート。
【請求項７】
脂環族炭化水素樹脂（Ｅ）をさらに含有する請求項１〜請求項６のいずれか１項に記載の熱伝導シート。
【請求項８】
酸化防止剤をさらに含有する請求項１〜請求項７のいずれか１項に記載の熱伝導シート。
【請求項９】
前記黒鉛粒子（Ａ）の含有率が、１５体積％〜５０体積％である請求項１〜請求項８のいずれか１項に記載の熱伝導シート。
【請求項１０】
鱗片状粒子、楕円体状粒子及び棒状粒子からなる群より選択される少なくとも１種の黒鉛粒子（Ａ）と、イソブチレン構造を有する重合体（Ｂ）と、エチレンプロピレン共重合体（Ｃ）と、エチレンオクテンエラストマー（Ｄ）と、を含有する組成物を準備する工程と、
前記組成物をシート化してシートを得る工程と、
前記シートの複数枚を重ねるか、前記シートの１枚を折り畳むか、又は前記シートの１枚を捲回させるかにより積層体を作製する工程と、
前記積層体の側端面をスライスする工程と、
を有する請求項１に記載の熱伝導シートの製造方法。
【請求項１１】
請求項１〜請求項９のいずれか１項に記載の熱伝導シートを、発熱体と放熱体の間に介在させてなる放熱装置。
【発明の詳細な説明】
【技術分野】
【０００１】
本発明は、熱伝導シート、熱伝導シートの製造方法及び放熱装置に関する。
【背景技術】
【０００２】
近年、多層配線板を用いた半導体パッケージにおける配線及び電子部品の搭載密度の高密度化による発熱量が増大し、半導体素子の高集積化による単位面積当たりの発熱量が増大しており、半導体パッケージからの熱放散性を高めることが望まれている。【０００３】
半導体パッケージ等の発熱体とアルミ、銅等の放熱体との間に、熱伝導グリース又は熱伝導シートを挟んで密着させることにより熱を放散する放熱装置が一般に簡便に使用されている。通常、熱伝導グリースよりも熱伝導シートの方が、放熱装置を組み立てる際の作業性に優れている。【０００４】
近年、ＣＰＵ（中央処理装置、Ｃｅｎｔｒａｌ  Ｐｒｏｃｅｓｓｉｎｇ  Ｕｎｉｔ）のチップはマルチコア化及びマルチチップ化により大面積化する傾向にある。また、発熱体であるＣＰＵと放熱体との圧着圧力を低くする傾向にある。そのため、熱伝導シートには圧着時の柔軟性が求められている。また、チップ段差によって熱伝導シートが厚くなっても低熱抵抗となるよう、熱伝導シートは熱伝導性に優れることが求められている。【０００５】
発熱体と放熱体とを熱伝導シートを介して密着する方法としては、常温でバネ等の治具により加圧する方法、加熱圧着する方法などが挙げられる。いずれの方法でも、密着時の温度において十分に熱伝導シートが柔軟であることが、高い密着を得る上で重要である。【０００６】
加熱圧着する方法としては、熱伝導シートとして金属インジウム等の低融点金属を用いて発熱体と放熱体とを溶融圧着する方法が挙げられる。この方法では、得られる放熱装置は極めて熱伝導性に優れるが、修理等のために発熱体から放熱体を剥離することが困難な場合がある。また、金属の融液は粘度が低いため、融点を超える温度に再加熱した場合に金属が流出してしまうおそれがある。このような点では加熱しても粘性を保つことが可能な樹脂系の熱伝導シートが有利であるが、一般に、樹脂系の熱伝導シートは金属インジウム等に比べて、熱伝導率が劣る。【０００７】
一方、常温でバネ等の治具により加圧する方法では、半導体素子等が動作して発生する熱により溶融して固体シートから液状流動性体に変化することで高い密着性を得る、いわゆるフェイズチェンジシートも一般に使用されている。しかし、一般に、フェイズチェンジシートは熱伝導率が低く、また、液化して厚さが薄くなることで低熱抵抗化するため、チップ段差が生じるマルチチップ化に対応することは困難である。【０００８】
熱伝導シートとして、熱伝導フィラを充填した樹脂シートも知られている。熱伝導フィラを充填した熱伝導性に優れる樹脂シートとして、熱伝導性の高い無機粒子を熱伝導フィラとして選択し、さらに無機粒子をシート面に対し垂直に配向させた樹脂シートが種々提案されている。
例えば、シート面に関してほぼ垂直な方向に熱伝導フィラ（窒化ホウ素）が配向した熱伝導シート（例えば、特許文献１参照）、及びゲル状物質に分散された炭素繊維がシート面に対して垂直に配向した構造の熱伝導シート（例えば、特許文献２参照）が提案されている。
【先行技術文献】
【特許文献】
【０００９】
【特許文献１】特開２００２−２６２０２号公報
【特許文献２】特開２００１−２５０８９４号公報
【発明の概要】
【発明が解決しようとする課題】
【００１０】
しかしながら、一般に、樹脂系の熱伝導シートは、使用により熱又は湿度に曝されると酸化したり、加水分解したり、場合によっては可塑剤が揮発したり、架橋の進行等により樹脂が硬くなったりする傾向にある。そのため、温度変動に伴う部材の熱膨張に追従して変形できなくなる結果、熱伝導シートの密着性が低下し、熱抵抗が高くなり、熱伝導性が低下する傾向にある。【００１１】
本発明の一態様の目的は、熱抵抗が小さい熱伝導シートを提供することである。
【課題を解決するための手段】
【００１２】
上記課題を解決するための具体的手段は、以下の態様を含む。
＜１＞  鱗片状粒子、楕円体状粒子及び棒状粒子からなる群より選択される少なくとも１種の黒鉛粒子（Ａ）と、イソブチレン構造を有する重合体（Ｂ）と、エチレンプロピレン共重合体（Ｃ）と、エチレンオクテンエラストマー（Ｄ）と、を含有し、前記鱗片状粒子の場合には面方向、前記楕円体状粒子の場合には長軸方向又は前記棒状粒子の場合には長軸方向が、厚み方向に配向している熱伝導シート。
＜２＞  鱗片状粒子、楕円体状粒子及び棒状粒子からなる群より選択される少なくとも１種の黒鉛粒子（Ａ）と、１５０℃での貯蔵弾性率Ｇ’が８Ｐａ・ｓ以上である樹脂成分と、を含有し、前記鱗片状粒子の場合には面方向、前記楕円体状粒子の場合には長軸方向又は前記棒状粒子の場合には長軸方向が、厚み方向に配向している熱伝導シート。
＜３＞  鱗片状粒子、楕円体状粒子及び棒状粒子からなる群より選択される少なくとも１種の黒鉛粒子（Ａ）と、樹脂成分と、を含有し、１５０℃にて処理した後の圧縮永久ひずみ（％）が４％以下であり、前記鱗片状粒子の場合には面方向、前記楕円体状粒子の場合には長軸方向又は前記棒状粒子の場合には長軸方向が、厚み方向に配向している熱伝導シート。
＜４＞  鱗片状粒子、楕円体状粒子及び棒状粒子からなる群より選択される少なくとも１種の黒鉛粒子（Ａ）と、樹脂成分と、を含有し、表面の算術平均粗さが２．１μｍ以下であり、前記鱗片状粒子の場合には面方向、前記楕円体状粒子の場合には長軸方向又は前記棒状粒子の場合には長軸方向が、厚み方向に配向している熱伝導シート。
＜５＞  鱗片状粒子、楕円体状粒子及び棒状粒子からなる群より選択される少なくとも１種の黒鉛粒子（Ａ）と、樹脂成分と、を含有し、空隙率が１０％以下であり、前記鱗片状粒子の場合には面方向、前記楕円体状粒子の場合には長軸方向又は前記棒状粒子の場合には長軸方向が、厚み方向に配向している熱伝導シート。
＜６＞  前記黒鉛粒子（Ａ）の鱗片状粒子が、膨張黒鉛粒子を含む＜１＞〜＜５＞のいずれか１つに記載の熱伝導シート。
＜７＞  脂環族炭化水素樹脂（Ｅ）をさらに含有する＜１＞〜＜６＞のいずれか１つに記載の熱伝導シート。
＜８＞  酸化防止剤をさらに含有する＜１＞〜＜７＞のいずれか１つに記載の熱伝導シート。
＜９＞  前記黒鉛粒子（Ａ）の含有率が、１５体積％〜５０体積％である＜１＞〜＜８＞のいずれか１つに記載の熱伝導シート。【００１３】
＜１０＞  鱗片状粒子、楕円体状粒子及び棒状粒子からなる群より選択される少なくとも１種の黒鉛粒子（Ａ）と、イソブチレン構造を有する重合体（Ｂ）と、エチレンプロピレン共重合体（Ｃ）と、エチレンオクテンエラストマー（Ｄ）と、を含有する組成物を準備する工程と、前記組成物をシート化してシートを得る工程と、前記シートの複数枚を重ねるか、前記シートの１枚を折り畳むか、又は前記シートの１枚を捲回させるかにより積層体を作製する工程と、前記積層体の側端面をスライスする工程と、
を有する＜１＞に記載の熱伝導シートの製造方法。【００１４】
＜１１＞  ＜１＞〜＜９＞のいずれか１つに記載の熱伝導シートを、発熱体と放熱体の間に介在させてなる放熱装置。
【発明の効果】
【００１５】
本発明の一態様によれば、熱抵抗が小さい熱伝導シートを提供することができる。
【発明を実施するための形態】
【００１６】
以下、本発明を実施するための形態について詳細に説明する。但し、本発明は以下の実施形態に限定されるものではない。以下の実施形態において、その構成要素（要素ステップ等も含む）は、特に明示した場合を除き、必須ではない。数値及びその範囲についても同様であり、本発明を制限するものではない。
本明細書において「工程」との語には、他の工程から独立した工程に加え、他の工程と明確に区別できない場合であってもその工程の目的が達成されれば、当該工程も含まれる。
本明細書において「〜」を用いて示された数値範囲には、「〜」の前後に記載される数値がそれぞれ最小値及び最大値として含まれる。
本明細書中に段階的に記載されている数値範囲において、一つの数値範囲で記載された上限値又は下限値は、他の段階的な記載の数値範囲の上限値又は下限値に置き換えてもよい。また、本明細書中に記載されている数値範囲において、その数値範囲の上限値又は下限値は、実施例に示されている値に置き換えてもよい。
本明細書において組成物中の各成分の含有率は、組成物中に各成分に該当する物質が複数種存在する場合、特に断らない限り、組成物中に存在する当該複数種の物質の合計の含有率を意味する。
本明細書において組成物中の各成分の粒子径は、組成物中に各成分に該当する粒子が複数種存在する場合、特に断らない限り、組成物中に存在する当該複数種の粒子の混合物についての値を意味する。
本明細書において「層」との語には、当該層が存在する領域を観察したときに、当該領域の全体に形成されている場合に加え、当該領域の一部にのみ形成されている場合も含まれる。
本明細書において「積層」との語は、層を積み重ねることを示し、二以上の層が結合されていてもよく、二以上の層が着脱可能であってもよい。
【００１７】
［第１実施形態］
〔熱伝導シート〕
第１実施形態の熱伝導シートは、鱗片状粒子、楕円体状粒子及び棒状粒子からなる群より選択される少なくとも１種の黒鉛粒子（Ａ）（以下、「黒鉛粒子（Ａ）」ともいう）と、イソブチレン構造を有する重合体（Ｂ）（以下、「重合体（Ｂ）」ともいう）と、エチレンプロピレン共重合体（Ｃ）と、エチレンオクテンエラストマー（Ｄ）と、を含有し、前記鱗片状粒子の場合には面方向、前記楕円体状粒子の場合には長軸方向又は前記棒状粒子の場合には長軸方向が、厚み方向に配向している。
かかる構成であることで、熱伝導シートは、熱抵抗が小さく、熱伝導性に優れる。
【００１８】
＜黒鉛粒子（Ａ）＞
熱伝導シートは、黒鉛粒子（Ａ）の少なくとも１種を含有する。
黒鉛粒子（Ａ）は、高熱伝導性フィラとして主に機能すると考えられる。黒鉛粒子（Ａ）は、鱗片状粒子、楕円体状粒子及び棒状粒子からなる群より選択される少なくとも１種である。また、黒鉛粒子（Ａ）が、鱗片状粒子の場合には面方向、楕円体状粒子の場合には長軸方向、及び棒状粒子の場合には長軸方向が、厚み方向に配向している。また、黒鉛粒子（Ａ）は、鱗片状粒子の場合には面方向、楕円体状粒子の場合には長軸方向、及び棒状粒子の場合には長軸方向に、その六員環面が配向していることが好ましい。
【００１９】
黒鉛粒子（Ａ）の形状は、鱗片状がより好ましい。鱗片状の黒鉛粒子を選択することで、熱伝導性がより向上する傾向にある。これは例えば、鱗片状の黒鉛粒子は、熱伝導シート中で、所定の方向へより容易に配向するためと考えることができる。なお、六員環面とは、六方晶系において六員環が形成されている面であり、（０００１）結晶面を意味する。
【００２０】
黒鉛粒子（Ａ）の結晶中の六員環面が、鱗片状粒子の面方向、楕円体状粒子の長軸方向又は棒状粒子の長軸方向に配向しているかどうかは、Ｘ線回折測定により確認することができる。黒鉛粒子（Ａ）の結晶中の六員環面の配向方向は、具体的には以下の方法で確認する。
【００２１】
まず、黒鉛粒子（Ａ）の鱗片状粒子の面方向、楕円体状粒子の長軸方向又は棒状粒子の長軸方向が、シートの面方向に沿って配向した測定用サンプルシートを作製する。測定用サンプルシートの具体的な作製方法としては、例えば、以下の方法が挙げられる。
【００２２】
樹脂と、樹脂に対して１０体積％以上の量の黒鉛粒子（Ａ）との混合物をシート化する。ここで用いる「樹脂」とは、Ｘ線回折の妨げになるピークが現れない材料で、かつシート物を形成可能な材料であれば特に制限されない。具体的には、アクリルゴム、ＮＢＲ（アクリロニトリルブタジエンゴム）、ＳＩＢＳ（スチレン−イソブチレン−スチレン共重合体）等、バインダとしての凝集力を有する非晶質樹脂を使用することができる。
【００２３】
この混合物のシートが、元の厚みの１／１０以下となるようにプレスし、プレスしたシートの複数枚を積層して積層体を形成する。この積層体をさらに１／１０以下まで押しつぶす操作を３回以上繰り返して測定用サンプルシートを得る。この操作により、測定用サンプルシート中では、黒鉛粒子（Ａ）が鱗片状粒子の場合には面方向、楕円体状粒子の場合には長軸方向、及び棒状粒子の場合には長軸方向が、測定用サンプルシートの面方向に沿って配向した状態になる。
【００２４】
上記のように作製した測定用サンプルシートの表面に対してＸ線回折測定を行う。２θ＝７７°付近に現れる黒鉛の（１１０）面に対応するピークの高さＨ１と、２θ＝２７°付近に現れる黒鉛の（００２）面に対応するピークの高さＨ２とを測定する。このように作製した測定用サンプルシートでは、Ｈ１をＨ２で割った値が０〜０．０２となる。
【００２５】
このことより、「黒鉛粒子（Ａ）の結晶中の六員環面が、鱗片状粒子の場合には面方向、楕円体状粒子の場合には長軸方向、及び棒状粒子の場合には長軸方向に配向している」とは、黒鉛粒子（Ａ）を含有するシートの表面に対し、Ｘ線回折測定を行い、２θ＝７７°付近に現れる黒鉛粒子（Ａ）の（１１０）面に対応するピークの高さを、２θ＝２７°付近に現れる黒鉛粒子（Ａ）の（００２）面に対応するピークの高さで割った値が０〜０．０２となる状態をいう。
【００２６】
本明細書において、Ｘ線回折測定は以下の条件で行なう。
装置：ブルカー・エイエックスエス株式会社製「Ｄ８ＤＩＳＣＯＶＥＲ」
Ｘ線源：波長１．５４０６ｎｍのＣｕＫα、４０ｋＶ、４０ｍＡ
ステップ（測定刻み幅）：０．０１°
ステップタイム：７２０ｓｅｃ
【００２７】
ここで、「黒鉛粒子が鱗片状粒子の場合には面方向、楕円体状粒子の場合には長軸方向、及び棒状粒子の場合には長軸方向が熱伝導シートの厚み方向に配向している」とは、鱗片状粒子の場合には面方向、楕円体状粒子の場合には長軸方向、及び棒状粒子の場合には長軸方向と、熱伝導シートの表面とのなす角度（以下、「配向角度」ともいう）が、６０°以上であることをいう。配向角度は、８０°以上であることが好ましく、８５°以上であることがより好ましく、８８°以上であることがさらに好ましい。
【００２８】
配向角度は、熱伝導シートの断面をＳＥＭ（走査型電子顕微鏡）で観察し、任意の５０個の黒鉛粒子（Ａ）について、鱗片状粒子の場合には面方向と、楕円体状粒子の場合には長軸方向と、及び棒状粒子の場合には長軸方向と、熱伝導シート表面（主面）とのなす角度（配向角度）を測定したときの平均値である。
【００２９】
黒鉛粒子（Ａ）の粒子径は特に制限されない。黒鉛粒子（Ａ）の平均粒子径は、熱伝導シートの平均厚みの１／２〜平均厚みであることが好ましい。黒鉛粒子（Ａ）の平均粒子径が熱伝導シートの平均厚みの１／２以上であると、熱伝導シート中に効率的な熱伝導パスが形成され、熱伝導率が向上する傾向にある。黒鉛粒子（Ａ）の平均粒子径が熱伝導シートの平均厚み以下であると、熱伝導シートの表面からの黒鉛粒子（Ａ）の突出が抑えられ、熱伝導シートの表面の密着性に優れる傾向にある。
【００３０】
尚、特開２００８−２８０４９６号公報に記載されているような積層スライス法を用いる場合、原料として用いる黒鉛粒子（Ａ）の粒子径は、質量平均粒子径として、熱伝導シートの平均厚みの１／２倍以上であることが好ましく、平均厚みを超えてもよい。原料として用いる黒鉛粒子（Ａ）の粒子径が熱伝導シートの平均厚みを超えてもよい理由は、例えば、熱伝導シートの平均厚みを超える粒子径の黒鉛粒子（Ａ）を含んでいても、黒鉛粒子（Ａ）ごとスライスして熱伝導シートを形成するため、結果的に黒鉛粒子（Ａ）が熱伝導シートの表面から突出しないからである。またこのように黒鉛粒子（Ａ）ごとスライスすると、熱伝導シートの厚み方向に貫通する黒鉛粒子（Ａ）が多数生じ、極めて効率的な熱伝導パスが形成され、熱伝導性がより向上する傾向にある。
【００３１】
積層スライス法を用いる場合、原料として用いる黒鉛粒子（Ａ）の粒子径は、質量平均粒子径として、熱伝導シートの平均厚みの１倍〜５倍であることがより好ましい。黒鉛粒子（Ａ）の質量平均粒子径が、熱伝導シートの平均厚みの１倍以上であると、さらに効率的な熱伝導パスが形成され、熱伝導性がより向上する。熱伝導シートの平均厚みの５倍以下であると、黒鉛粒子（Ａ）の表面部に占める面積が大きくなりすぎるのが抑えられ、密着性の低下が抑制できる。
【００３２】
黒鉛粒子（Ａ）の質量平均粒子径（Ｄ５０）は、レーザー回折・散乱法を適応したレーザー回折式粒度分布装置（例えば、日機装株式会社製「マイクロトラックシリーズＭＴ３３００」）を用いて測定され、重量累積粒度分布曲線を小粒径側から描いた場合に、重量累積が５０％となる粒子径に対応する。
【００３３】
熱伝導シートは黒鉛粒子として、鱗片状粒子、楕円体状粒子及び棒状粒子以外の粒子を含んでいてもよく、球状黒鉛粒子、人造黒鉛粒子、薄片化黒鉛粒子、酸処理黒鉛粒子、膨張黒鉛粒子、炭素繊維フレーク等を含んでいてもよい。
黒鉛粒子（Ａ）としては、鱗片状粒子が好ましく、結晶化度が高くかつ大粒径の鱗片が得やすい観点から、シート化した膨張黒鉛を粉砕して得られる、鱗片状の膨張黒鉛粒子が好ましい。
【００３４】
黒鉛粒子（Ａ）の粒子径分布は特に制限されず、横軸に粒子径を、縦軸に頻度をとった粒子径分布が単一のピークを有する単分散系であっても、粒子径分布が複数のピークを有する多分散系であってもよい。また粒子径分布が狭いものであっても、粒子径分布が広いものであってもよい。
前述のように大粒子の方が効率的な熱伝導パスを形成でき、熱伝導性の観点から好適であるが、大粒子かつ粒度分布が狭いと、大粒子どうしにより形成される空隙も大きくなる傾向にあるため、熱伝導シートの面内で熱伝導性のバラツキが大きくなる傾向にある。このため、適度に小粒子を存在させて大粒子により生じた空隙に小粒子が充填できるよう、ある程度広い粒子径分布であるか、又は複数のピークが存在する多分散の粒径分布であることが好ましい。粒子径分布の形状は、粒子形状等により大きく異なるため、定量的に一概に限定されないが、上記の理由から、熱伝導シートの平均厚みに近い平均粒子径を有する大粒子と、大粒子により形成される空隙の大きさよりも小さい平均粒子径を有する小粒子とを含有し、且つ小粒子がその空隙に収まる量で含有されるような粒子径分布であることが特に好ましい。
【００３５】
熱伝導シート中の黒鉛粒子（Ａ）の含有率は、例えば、熱伝導性と密着性のバランスの観点から、１５体積％〜５０体積％であることが好ましく、２０体積％〜４５体積％であることがより好ましく、２５体積％〜４０体積％であることがさらに好ましい。
黒鉛粒子（Ａ）の含有率が１５体積％以上であると、熱伝導性がより向上する傾向にある。黒鉛粒子（Ａ）の含有率が５０体積％以下であると、粘着性及び密着性の低下をより効果的に抑制できる傾向にある。
【００３６】
黒鉛粒子（Ａ）の含有率（体積％）は、次式により求めた値である。
黒鉛粒子（Ａ）の含有率（体積％）＝（Ａｗ／Ａｄ）／（（Ａｗ／Ａｄ）＋（Ｂｗ／Ｂｄ）＋（Ｃｗ／Ｃｄ）＋（Ｄｗ／Ｄｄ）＋（Ｅｗ／Ｅｄ））×１００
Ａｗ：黒鉛粒子（Ａ）の質量組成（質量％）
Ｂｗ：重合体（Ｂ）の質量組成（質量％）
Ｃｗ：エチレンプロピレン共重合体（Ｃ）の質量組成（質量％）
Ｄｗ：エチレンオクテンエラストマー（Ｄ）の質量組成（質量％）
Ｅｗ：その他の任意成分の質量組成（質量％）
Ａｄ：黒鉛粒子（Ａ）の密度（本明細書においてＡｄは２．１で計算する。）
Ｂｄ：重合体（Ｂ）の密度
Ｃｄ：エチレンプロピレン共重合体（Ｃ）の質量組成（質量％）
Ｄｄ：エチレンオクテンエラストマー（Ｄ）の質量組成（質量％）
Ｅｄ：その他の任意成分の密度
【００３７】
＜イソブチレン構造を有する重合体（Ｂ）＞
熱伝導シートは、イソブチレン構造を有する重合体（Ｂ）の少なくとも１種を含有する。ここで、「イソブチレン構造」とは、「−ＣＨ２−Ｃ（ＣＨ３）２−」をいう。
イソブチレン構造を有する重合体（Ｂ）は、例えば、耐熱性及び耐湿度性に優れた応力緩和剤と粘着性付与剤とを兼ねて主に機能すると考えられる。また、後述する脂環族炭化水素樹脂（Ｅ）と併用することにより、凝集力及び加熱時の流動性をより高めることができる。
【００３８】
イソブチレン構造を有する重合体（Ｂ）は、イソブチレン構造を含んでいればその他の構造については特に制限されない。イソブチレン構造を有する重合体（Ｂ）としては、例えば、イソブテン（別名：イソブチレン）の単独重合体、及びイソブテンと他のモノマー成分との共重合体が挙げられる。イソブテンと他のモノマー成分との共重合体としては、例えば、イソブテンとスチレン及びエチレンの少なくとも一方との共重合体が挙げられる。イソブチレン構造を有する重合体（Ｂ）は、靭性、柔軟性及び粘着性を両立する観点から、イソブテンとスチレンとの共重合体、イソブテンとエチレンとの共重合体及びイソブテンの単独重合体からなる群より選択される少なくとも１種であることが好ましい。
【００３９】
共重合体は、ランダム共重合体、ブロック共重合体及びグラフト共重合体のいずれであってもよく、ブロック共重合体（つまり、ポリイソブチレン構造を有する共重合体）であることが好ましい。
【００４０】
共重合体中のイソブチレン構造の含有率は特に制限されない。例えば、共重合体中のイソブチレン構造の含有率は、４０質量％〜９９質量％であってもよく、５０質量％〜９５質量％であってもよく、６０質量％〜９５質量％であってもよい。
【００４１】
イソブチレン構造を有する重合体（Ｂ）は、固形状であっても液状であってもよい。本明細書において「液状」とは、２５℃において流動性と粘性とを示し、かつ粘性を示す尺度である粘度が２５℃において０．０００１Ｐａ・ｓ〜１０００Ｐａ・ｓである物質を意味する。本明細書において「粘度」とは、２５℃でレオメーターを用いて５．０ｓ−１のせん断速度で測定したときの値と定義する。詳細には、「粘度」は、せん断粘度として、コーンプレート（直径４０ｍｍ、コーン角０°）を装着した回転式のせん断粘度計を用いて、温度２５℃で測定される。一方、本明細書において「固形状」とは、上記「液状」の定義に該当しないものをいう。
【００４２】
イソブチレン構造を有する重合体（Ｂ）は、１種を単独で用いても又は２種以上を併用してもよい。例えば、イソブテンの単独重合体は、固形状のものと液状のものとを併用してもよい。
【００４３】
イソブチレン構造を有する重合体（Ｂ）の分子量は、特に制限されない。
固形状のイソブテンの単独重合体は、重量平均分子量（Ｍｗ）又は粘度平均分子量（Ｍｖ）が４００００以上であることが好ましく、４００００〜１０００００であることがより好ましく、５００００〜８００００であることがさらに好ましい。
固形状のイソブテンの単独重合体の重量平均分子量（Ｍｗ）又は粘度平均分子量（Ｍｖ）が４００００以上であると、仮固定に必要な粘着力を十分に得ることができ、また耐熱性に優れ、熱伝導シートの強度にも優れる傾向にある。また、粘度平均分子量が１０００００以下であると、後述する脂環族炭化水素樹脂（Ｅ）との相溶性に優れる傾向にある。
【００４４】
なお、本明細書において、重量平均分子量（Ｍｗ）は、ＧＰＣ（Ｇｅｌ  Ｐｅｒｍｅａｔｉｏｎ  Ｃｈｒｏｍａｔｏｇｒａｐｈｙ）法によって測定される。粘度平均分子量（Ｍｖ）は、ＦＣＣ法によって測定される。
ＧＰＣ法では、分子量分布から標準ポリスチレンの検量線を使用して換算して、重量平均分子量が求められる。検量線は、標準ポリスチレンの５サンプルセット（東ソー株式会社、ＰＳｔＱｕｉｃｋ  ＭＰ−Ｈ、ＰＳｔＱｕｉｃｋ  Ｂ）を用いて３次式で近似する。本明細書におけるＧＰＣの測定条件を以下に示す。
【００４５】
装置：（ポンプ：Ｌ−２１３０型［株式会社日立ハイテクノロジーズ］）
（検出器：Ｌ−２４９０型ＲＩ［株式会社日立ハイテクノロジーズ］）
（カラムオーブン：Ｌ−２３５０［株式会社日立ハイテクノロジーズ］）
カラム：Ｇｅｌｐａｃｋ  ＧＬ−Ｒ４４０  ＋  Ｇｅｌｐａｃｋ  ＧＬ−Ｒ４５０  ＋  Ｇｅｌｐａｃｋ  ＧＬ−Ｒ４００Ｍ（計３本）（日立化成株式会社、商品名）
カラムサイズ：１０．７ｍｍ（内径）×３００ｍｍ
溶離液：テトラヒドロフラン
試料濃度：１０ｍｇ／２ｍＬ
注入量：２００μＬ
流量：２．０５ｍＬ／分
測定温度：２５℃
【００４６】
ＦＣＣ法では、次のＭａｒｋ−Ｈｏｕｗｉｎｋの式から、粘度平均分子量（Ｍｖ）を算出する。
［η］  ＝  Ｋ  Ｍｖα
α及びＫは、それぞれ、測定温度、溶媒の種類、及び高分子の種類によって決まる既知の定数であり、化学便覧等を参照できる。固有粘度［η］は、ＪＩＳ  Ｋ  ７３６７−１：２００２（プラスチック−毛細管形粘度計を用いたエラストマー希釈溶液の粘度の求め方−）に準拠して測定する。
【００４７】
液状のイソブテンの単独重合体は、数平均分子量（Ｍｎ）が１０００〜３０００であることが好ましく、１３００〜３０００であることがより好ましく、２０００〜３０００であることがさらに好ましい。数平均分子量が３０００以下であると軟化効果が十分となる傾向にあり、１０００以上であると耐熱性が十分となる傾向にある。数平均分子量（Ｍｎ）はＶＰＯ法（蒸気圧式分子量測定法、Ｖａｐｏｒ  Ｐｒｅｓｓｕｒｅ  Ｏｓｏｍｏｍｅｔｒｙ）により測定される。
【００４８】
ＶＰＯ法では、イソブテンの単独重合体を溶媒に溶解し、濃度の異なる３種類以上のサンプル溶液を調製し、サンプル溶液及びリファレンスとしての純溶媒の凝縮時のエンタルピーの変化によって生じた温度差を、サーミスタープローブ等で測定することで分子量を求める。
【００４９】
熱伝導シート中、イソブチレン構造を有する重合体（Ｂ）の含有率は、例えば、粘着力、密着性、シート強度及び耐加水分解性をより高める観点から、５体積％〜５０体積％であることが好ましく、１０体積％〜４０体積％であることがより好ましく、２０体積％〜３０体積％であることがさらに好ましい。
イソブチレン構造を有する重合体（Ｂ）の含有率が５体積％以上であると、粘着性及び密着性がより向上する傾向にある。イソブチレン構造を有する重合体（Ｂ）の含有率が５０体積％以下であると、シート強度及び熱伝導性の低下をより効果的に抑制できる傾向にある。
【００５０】
熱伝導シートは、イソブチレン構造を有する重合体（Ｂ）に加えてその他の重合体を含有していてもよい。その他の重合体としては、例えば、ポリブテンが挙げられる。ポリブテンの分子量は特に制限されない。
【００５１】
ポリブテンの含有率は、２０体積％以下であってもよく、１０体積％以下であってもよく、５体積％以下であってもよい。
【００５２】
＜エチレンプロピレン共重合体（Ｃ）＞
熱伝導シートは、エチレンプロピレン共重合体（Ｃ）の少なくとも１種を含有する。エチレンプロピレン共重合体（Ｃ）は、例えば、成形性、高温での弾性率及び長期耐熱性の向上に主に寄与すると考えられる。また、後述するエチレンオクテンエラストマー（Ｄ）と併用することにより、熱伝導シート表面の平滑性が向上し、かつ、熱伝導シート表面への樹脂成分のしみ出しが抑制されるため、熱伝導率の低下が抑制できる。また、熱伝導シートの加圧時に、樹脂成分のしみ出しを抑制しつつ、シート密度を高めることができる。
【００５３】
エチレンプロピレン共重合体（Ｃ）は、エチレンとプロピレンとの共重合体であればよく、エチレンとプロピレンとの共重合比率（エチレン／プロピレン）は、特に限定されない。
【００５４】
また、エチレンプロピレン共重合体（Ｃ）は、エチレン及びプロピレンと、これら以外のモノマー（他のモノマー）との共重合体であってもよい。他のモノマーとしては、炭素数が４以上である、直鎖状、分岐状又は環状のオレフィン、ビニル化合物等が挙げられる。
【００５５】
エチレンプロピレン共重合体（Ｃ）は、ランダム共重合体、ブロック共重合体及びグラフト共重合体のいずれであってもよく、ブロック共重合体（つまり、ポリエチレン構造及びポリプロピレン構造を有する共重合体）であることが好ましい。
【００５６】
エチレンプロピレン共重合体（Ｃ）の分子量は、特に制限されない。
エチレンプロピレン共重合体（Ｃ）は、重量平均分子量（Ｍｗ）が１５０００以下であることが好ましく、２０００〜１００００であることがより好ましく、３０００〜８０００であることがさらに好ましい。
【００５７】
エチレンプロピレン共重合体（Ｃ）としては、例えば、三井化学株式会社製の「ルーカントＨＣ−２０００」及び「ルーカントＨＣ−３０００Ｘ」が挙げられる。
【００５８】
熱伝導シート中、エチレンプロピレン共重合体（Ｃ）の含有率は、例えば、高温での弾性率をより高める観点から、１０体積％〜５０体積％であることが好ましく、１５体積％〜４０体積％であることがより好ましく、２０体積％〜３０体積％であることがさらに好ましい。
【００５９】
＜エチレンオクテンエラストマー（Ｄ）＞
熱伝導シートは、エチレンオクテンエラストマー（Ｄ）の少なくとも１種を含有する。エチレンオクテンエラストマー（Ｄ）は、例えば、弾性及び長期耐熱性の向上に主に寄与すると考えられる。
【００６０】
エチレンオクテンエラストマー（Ｄ）は、エチレンと１−オクテンとの共重合体であればよく、エチレンと１−オクテンとの共重合比率（エチレン／１−オクテン）は、特に限定されない。
【００６１】
エチレンオクテンエラストマー（Ｄ）の分子量は、特に制限されない。
エチレンオクテンエラストマー（Ｄ）は、分子量の指標でもあるメルトフローレート（ＭＦＲ）（温度１９０℃、荷重２．１６ｋｇ）が５０ｇ／１０ｍｉｎ以下であることが好ましく、３ｇ／１０ｍｉｎ〜４０ｇ／１０ｍｉｎであることがより好ましく、５ｇ／１０ｍｉｎ〜３５ｇ／１０ｍｉｎであることがさらに好ましい。なお、本明細書においてメルトフローレート（ＭＦＲ）とあるのは、断りのない限り、温度１９０℃、荷重２．１６ｋｇにおけるメルトフローレート（ＭＦＲ）を意味する。メルトフローレート（ＭＦＲ）は、メルトインデックスと同義である。測定方法はＪＩＳ  Ｋ  ７２１０：１９９９に示される。
【００６２】
エチレンオクテンエラストマーとしては、例えば、ダウ・ケミカル社製の「ＥＯＲ８４０７」が挙げられる。
【００６３】
熱伝導シート中、エチレンオクテンエラストマー（Ｄ）の含有率は、例えば、好適に弾性を付与する観点から、５体積％〜３０体積％であることが好ましく、５体積％〜２０体積％であることがより好ましく、５体積％〜１５体積％であることがさらに好ましい。
【００６４】
＜脂環族炭化水素樹脂（Ｅ）＞
熱伝導シートは脂環族炭化水素樹脂（Ｅ）の少なくとも１種を含有していてもよい。脂環族炭化水素樹脂（Ｅ）は、例えば、上述の通り、重合体（Ｂ）との併用により、耐熱性と耐湿度性に優れた凝集力及び加熱時の流動性を向上する効果を奏すると考えられる。
【００６５】
脂環族炭化水素樹脂（Ｅ）としては、例えば、水素化された芳香族系石油樹脂、水素化テルペンフェノール樹脂、及びシクロペンタジエン系石油樹脂が挙げられる。これらの脂環族炭化水素樹脂（Ｅ）は、市販の脂環族炭化水素樹脂から適宜選択して用いることができる。
【００６６】
中でも、脂環族炭化水素樹脂（Ｅ）は、水素化された芳香族系石油樹脂、及び水素化テルペンフェノール樹脂から選択される少なくとも１種であることが好ましい。これらの脂環族炭化水素樹脂（Ｅ）は、安定性が高く、かつイソブチレン構造を有する重合体（Ｂ）との相溶性に優れるため、熱伝導シートを構成した場合に、より優れた熱伝導性、柔軟性、及びハンドリング性が達成できる傾向にある。
【００６７】
水素化された芳香族系石油樹脂としては、例えば、荒川化学工業株式会社製「アルコン」、及び出光興産株式会社製「アイマーブ」が挙げられる。
また、水素化テルペンフェノール樹脂としては、例えば、ヤスハラケミカル株式会社製「クリアロン」が挙げられる。
また、シクロペンタジエン系石油樹脂としては、例えば、日本ゼオン株式会社製「クイントン」、及び丸善石油化学株式会社製「マルカレッツ」が挙げられる。
【００６８】
脂環族炭化水素樹脂（Ｅ）は、２５℃で固形であることが好ましい。
脂環族炭化水素樹脂（Ｅ）は、熱可塑性であることが好ましく、軟化温度が４０℃〜１５０℃であることが好ましい。熱可塑性の樹脂を使用すると、熱圧着時の軟化流動性が向上する結果、密着性が向上する傾向にある。また、軟化温度が４０℃以上であると、室温付近での凝集力を保てる結果、必要なシート強度が得やすくなって取扱い性に優れる傾向にある。軟化温度が１５０℃以下であると、熱圧着時の軟化流動性が高くなる結果、密着性が向上する傾向にある。軟化温度は、８０℃〜１３０℃であることがより好ましい。尚、軟化温度は、環球法（ＪＩＳ  Ｋ  ２２０７：１９９６）で測定される。
【００６９】
脂環族炭化水素樹脂（Ｅ）の重量平均分子量は、特に制限されない。熱伝導シートの強度と柔軟性の観点から、脂環族炭化水素樹脂（Ｅ）の重量平均分子量は、２００〜１００００であることが好ましく、５００〜２０００であることがより好ましい。
【００７０】
熱伝導シート中の脂環族炭化水素樹脂（Ｅ）の含有率は、例えば、粘着力、密着性、及びシート強度を高める観点から、３体積％〜２０体積％であることが好ましく、４体積％〜１５体積％であることがより好ましく、５体積％〜１０体積％であることがさらに好ましい。
脂環族炭化水素樹脂（Ｅ）の含有率５体積％以上であると、粘着力、加熱流動性、及びシート強度が十分となる傾向にあり、１０体積％以下であると、柔軟性が十分となってハンドリング性及び耐サーマルサイクル性に優れる傾向にある。
【００７１】
＜その他の成分＞
熱伝導シートは、黒鉛粒子（Ａ）、重合体（Ｂ）、エチレンプロピレン共重合体（Ｃ）、エチレンオクテンエラストマー（Ｄ）、及び脂環族炭化水素樹脂（Ｅ）以外のその他の成分を、目的に応じて含有していてもよい。例えば、熱伝導シートは、難燃性を付与する目的で、難燃剤を含有していてもよい。
【００７２】
難燃剤は特に限定されず、通常用いられる難燃剤から適宜選択することができる。例えば、赤りん系難燃剤及びりん酸エステル系難燃剤が挙げられる。中でも、安全性に優れ、可塑性効果により密着性が向上する観点から、りん酸エステル系難燃剤が好ましい。
【００７３】
赤りん系難燃剤としては、純粋な赤りん粒子の他に、安全性又は安定性を高める目的で種々のコーティングを施したもの、マスターバッチ化したもの等を用いてもよい。具体的には、燐化学工業株式会社製のノーバレッド、ノーバエクセル、ノーバクエル、ノーバペレット（いずれも商品名）等が挙げられる。
【００７４】
りん酸エステル系難燃剤としては、トリメチルホスフェート、トリエチルホスフェート、トリブチルホスフェート等の脂肪族リン酸エステル；トリフェニルホスフェート、トリクレジルホスフェート、クレジルジフェニルホスフェート、トリキシレニルホスフェート、クレジルジ２，６−キシレニルホスフェート、トリス（ｔ−ブチル化フェニル）ホスフェート、トリス（イソプロピル化フェニル）ホスフェート、リン酸トリアリールイソプロピル化物等の芳香族リン酸エステル；レゾルシノールビスジフェニルホスフェート、ビスフェノールＡビス（ジフェニルホスフェート）、レゾルシノールビスジキシレニルホスフェート等の芳香族縮合リン酸エステルなどが挙げられる。
これらの中でもビスフェノールＡビス（ジフェニルホスフェート）が、耐加水分解性に優れ、かつ可塑効果により密着性を向上する効果に優れる観点から好ましい。
【００７５】
熱伝導シート中の難燃剤の含有率は制限されず、難燃性が発揮される量で用いることができ、３０体積％以下程度とすることが好ましく、難燃剤成分が熱伝導シートの表面に染み出すことによる熱抵抗の悪化を抑制する観点から、２０体積％以下とすることが好ましい。
【００７６】
熱伝導シートは、必要に応じて、酸化防止剤、ラジカルトラップ剤、ｐＨ調整剤等の添加剤を含有していてもよく、好ましくは酸化防止剤を含有してもいてもよい。これらの添加剤の含有率は、熱伝導シート中、５体積％以下であることが好ましく、３体積％以下であることがより好ましく、１体積％以下であることがさらに好ましい。
【００７７】
熱伝導シートの平均厚みは特に制限されず、目的に応じて適宜選択することができる。具体的には、熱伝導シートの平均厚みは、５０μｍ〜３０００μｍとすることができ、熱伝導性及び密着性の観点から、１００μｍ〜１０００μｍであることが好ましい。
熱伝導シートの平均厚みは、マイクロメータを用いて３箇所の厚みを測定し、その算術平均値として与えられる。
【００７８】
熱伝導シートは、少なくとも一方の面に保護フィルムを有していてもよく、両面に保護フィルムを有していることが好ましい。これにより、熱伝導シートの粘着面を保護することができる。
【００７９】
保護フィルムは、例えば、ポリエチレン、ポリエステル、ポリプロピレン、ポリエチレンテレフタレート、ポリイミド、ポリエーテルイミド、ポリエーテルナフタレート、メチルペンテン等の樹脂フィルム、コート紙、コート布、及びアルミ等の金属箔が使用できる。これらの保護フィルムは、１種単独で使用しても、２種以上組み合わせて多層フィルムとしてもよい。保護フィルムは、シリコーン系、シリカ系等の離型剤などで表面処理されていることが好ましい。
【００８０】
また、本実施形態の熱伝導シートの構成要素である、イソブチレン構造を有する重合体（Ｂ）と、エチレンプロピレン共重合体（Ｃ）と、エチレンオクテンエラストマー（Ｄ）と、必要に応じて脂環族炭化水素樹脂（Ｅ）と、を含む樹脂成分は、１５０℃での貯蔵弾性率Ｇ’が８Ｐａ・ｓ以上であることが好ましく、８Ｐａ・ｓ〜５０Ｐａ・ｓであることがより好ましく、１０Ｐａ・ｓ〜２５Ｐａ・ｓであることがさらに好ましい。これにより、熱伝導シートは、熱抵抗がより小さく、熱伝導性により優れる傾向にある。樹脂成分の１５０℃での貯蔵弾性率Ｇ’は、後述する実施例にて記載の方法により求めることができる。
【００８１】
また、熱伝導シートに含まれる前述の樹脂成分は、１５０℃にて処理した後の貯蔵弾性率Ｇ’が５Ｐａ・ｓ以上であることが好ましく、７Ｐａ・ｓであることがより好ましい。これにより、熱伝導シートは高温に長時間曝された際であっても、発熱体への追従性により優れ、熱抵抗がより小さくなる傾向にある。樹脂成分の１５０℃にて処理した後の貯蔵弾性率Ｇ’は、後述する実施例にて記載の方法により求めることができる。
【００８２】
また、熱伝導シートは、１５０℃にて処理した後の圧縮永久ひずみ（％）が４％以下であることが好ましく、３％以下であることがより好ましく、０．５％〜２％であることがさらに好ましい。これにより、熱伝導シートが高温に長時間曝された際であっても、発熱体への追従性がより高く、熱抵抗がより小さくなる傾向にある。熱伝導シートの１５０℃にて処理した後の圧縮永久ひずみは後述する実施例にて記載の方法により求めることができる。
【００８３】
また、熱伝導シートは、表面の算術平均粗さが２．１μｍ以下であることが好ましく、１．９μｍ以下であることがより好ましく、１．４μｍ〜１．８μｍであることがさらに好ましく、１．５μｍ〜１．７μｍであることが特に好ましい。これにより、熱伝導シートと発熱体との隙間に存在する空気の量が低減し、熱抵抗がより小さくなる傾向にある。熱伝導シート表面の算術平均粗さは、後述する実施例にて記載の方法により求めることができる。
【００８４】
また、熱伝導シートは、空隙率が１０％以下であることが好ましく、９％以下であることがより好ましく、４％〜８％であることがさらに好ましく、５％〜７％以下であることが特に好ましい。これにより、内部の気泡の割合が少なく、熱抵抗がより小さくなる傾向にある。熱伝導シートの空隙率は、後述する実施例にて記載の方法により求めることができる。
【００８５】
また、熱伝導シートは、熱伝導性を高める観点から、熱抵抗Ｒｔｈ（Ｋ・ｃｍ２／Ｗ）は、０．１１以下であることが好ましく、０．１０５以下であることがより好ましく、０．１以下であることがさらに好ましく、０．０９以下であることが特に好ましい。熱伝導シートの熱抵抗Ｒｔｈ（Ｋ・ｃｍ２／Ｗ）は、後述する実施例にて記載の方法により求めることができる。
【００８６】
［第２実施形態］
以下、本発明の第２実施形態の熱伝導シートについて説明する。なお、第１実施形態と共通する事項については、その説明を省略する。
【００８７】
第２実施形態の熱伝導シートは、鱗片状粒子、楕円体状粒子及び棒状粒子からなる群より選択される少なくとも１種の黒鉛粒子（Ａ）と、１５０℃での貯蔵弾性率Ｇ’が８Ｐａ・ｓ以上である樹脂成分と、を含有し、前記鱗片状粒子の場合には面方向、前記楕円体状粒子の場合には長軸方向又は前記棒状粒子の場合には長軸方向が、厚み方向に配向している。
【００８８】
本実施形態の熱伝導シートは、樹脂成分の１５０℃での貯蔵弾性率Ｇ’が８Ｐａ・ｓ以上であるため、高温での弾性が高い。そのため、熱伝導シートは、高温に曝された際に発熱体への追従性が高く、熱抵抗が小さくなる。したがって、本実施形態の熱伝導シートは、熱抵抗が小さく、熱伝導性に優れる。
【００８９】
熱伝導シートは、後述する表面の算術平均粗さにおいて、表面の算術平均粗さが２．１μｍ以下であると表面の凹凸が小さくなり、熱伝導シートと発熱体との隙間に存在する空気の量が低減し、熱抵抗が小さくなる。後述する熱伝導シートの製造方法におけるスライシング工程では、樹脂成分の１５０℃の貯蔵弾性率Ｇ’が１００Ｐａ・ｓ以上の場合、樹脂成分の硬度が大きくなるため、スライシング工程で用いられる超硬刃の強度が足りず、表面の算術平均粗さが２．１μｍ超になる傾向にある。これによりスライシング工程後の熱伝導シートの表面の算術平均粗さが非常に大きくなるため、その後のラミネート工程においても表面の算術平均粗さを２．１μｍ以下に低減できず、熱抵抗が大きくなる傾向にある。そこで、樹脂成分の１５０℃での貯蔵弾性率Ｇ’が８Ｐａ・ｓ〜５０Ｐａ・ｓであることが好ましく、１０Ｐａ・ｓ〜２５Ｐａ・ｓであることがより好ましい。樹脂成分の１５０℃での貯蔵弾性率Ｇ’は、後述する実施例にて記載の方法により求めることができる。
【００９０】
本実施形態の熱伝導シートに含まれる樹脂成分は、１５０℃にて処理した後の貯蔵弾性率Ｇ’が５Ｐａ・ｓ以上であることが好ましく、７Ｐａ・ｓであることがより好ましい。これにより、熱伝導シートは高温に長時間曝された際であっても、発熱体への追従性に優れ、熱抵抗が小さくなる。樹脂成分の１５０℃にて処理した後の貯蔵弾性率Ｇ’は、後述する実施例にて記載の方法により求めることができる。
【００９１】
本実施形態において、樹脂成分は、イソブチレン構造を有する重合体（Ｂ）、エチレンプロピレン共重合体（Ｃ）、及びエチレンオクテンエラストマー（Ｄ）を含有していることが好ましく、さらに脂環族炭化水素樹脂（Ｅ）を含有していることがより好ましい。また、本実施形態の熱伝導シートは、前述のその他の成分を含有していてもよい。
【００９２】
［第３実施形態］
第３実施形態の熱伝導シートは、鱗片状粒子、楕円体状粒子及び棒状粒子からなる群より選択される少なくとも１種の黒鉛粒子（Ａ）と、樹脂成分と、を含有し、１５０℃にて処理した後の圧縮永久ひずみ（％）が４％以下であり、前記鱗片状粒子の場合には面方向、前記楕円体状粒子の場合には長軸方向又は前記棒状粒子の場合には長軸方向が、厚み方向に配向している。
【００９３】
本明細書において、「１５０℃にて処理した後の圧縮永久ひずみ（％）」は、温度１５０℃の条件で５００時間加熱し、マイクロフォース試験機（Ｉｎｓｔｏｒｏｎ社製、Ｍｉｃｒｏ Ｔｅｓｔｅｒ  ５９４８）にて、温度１５０℃で、１ｃｍ２当たりに掛かる圧力が２０Ｐｓｉに加圧されるまで０．１ｍｍ／ｍｉｎで圧縮し、２０Ｐｓｉに達した直後から１ｃｍ２当たりに掛かる圧力が０Ｐｓｉになるまで０．１ｍｍ／ｍｉｎで開放し、その後室温（２５℃）に３０分放置した後に測定される圧縮永久ひずみ（％）である。
【００９４】
本実施形態の熱伝導シートは、１５０℃にて処理した後の圧縮永久ひずみ（％）が４％以下であるため、高温に長時間曝された際であっても、発熱体への追従性が高く、熱抵抗が小さくなる。したがって、本実施形態の熱伝導シートは、熱抵抗が小さく、熱伝導性に優れる。
【００９５】
熱電導シートの樹脂成分の１５０℃の貯蔵弾性率Ｇ’が１００Ｐａ・ｓ以上の場合、スライシング工程の影響で表面の算術平均粗さが大きくなり、熱抵抗が大きくなる傾向にある。したがって、樹脂成分の１５０℃での貯蔵弾性率Ｇ’が８Ｐａ・ｓ〜５０Ｐａ・ｓであることが好ましく、１０Ｐａ・ｓ〜２５Ｐａ・ｓであることがより好ましい。また、熱伝導シートは、圧縮永久ひずみ（％）が３％以下であることが好ましく、０．５％〜２％であることがより好ましい。圧縮永久ひずみは後述する実施例にて記載の式により求めることができる。
【００９６】
本実施形態において、樹脂成分は、イソブチレン構造を有する重合体（Ｂ）、エチレンプロピレン共重合体（Ｃ）、及びエチレンオクテンエラストマー（Ｄ）を含有していることが好ましく、さらに脂環族炭化水素樹脂（Ｅ）を含有していることがより好ましい。また、本実施形態の熱伝導シートは、前述のその他の成分を含有していてもよい。
【００９７】
［第４実施形態］
第４実施形態の熱伝導シートは、鱗片状粒子、楕円体状粒子及び棒状粒子からなる群より選択される少なくとも１種の黒鉛粒子（Ａ）と、樹脂成分と、を含有し、表面の算術平均粗さが２．１μｍ以下であり、前記鱗片状粒子の場合には面方向、前記楕円体状粒子の場合には長軸方向又は前記棒状粒子の場合には長軸方向が、厚み方向に配向している。
【００９８】
本実施形態の熱伝導シートは、表面の算術平均粗さが２．１μｍ以下であるため、表面の凹凸が小さくなる。そのため、熱伝導シートと発熱体との隙間に存在する空気の量が低減し、熱抵抗が小さくなる。したがって、本実施形態の熱伝導シートは、熱抵抗が小さく、熱伝導性に優れる。
【００９９】
熱伝導シートは、スライシング工程では低減しきれなかった表面の算術平均粗さを、ラミネート工程でのゴムロールラミネータによる加温及び加圧により表面の算術平均粗さを２．１μｍ以下にすることで熱抵抗を小さくしてもよい。ゴムロールラミネータの加温及び加圧の条件によって表面の算術平均粗さは小さくなるが、熱伝導シートの表面が樹脂成分の染み出しに覆われてしまい、黒鉛粒子と放熱体との接触が妨げられ、熱抵抗が増加するおそれがある。
そこで、熱伝導シートは、樹脂成分の染み出しを抑制する観点から、表面の算術平均粗さが、１．９μｍ以下であることが好ましく、１．４μｍ〜１．８μｍであることがより好ましく、１．５μｍ〜１．７μｍであることがさらに好ましい。熱伝導シート表面の算術平均粗さは、後述する実施例にて記載の方法により求めることができる。
【０１００】
本実施形態において、樹脂成分は、イソブチレン構造を有する重合体（Ｂ）、エチレンプロピレン共重合体（Ｃ）、及びエチレンオクテンエラストマー（Ｄ）を含有していることが好ましく、さらに脂環族炭化水素樹脂（Ｅ）を含有していることがより好ましい。また、本実施形態の熱伝導シートは、前述のその他の成分を含有していてもよい。
【０１０１】
［第５実施形態］
第５実施形態の熱伝導シートは、鱗片状粒子、楕円体状粒子及び棒状粒子からなる群より選択される少なくとも１種の黒鉛粒子（Ａ）と、樹脂成分と、を含有し、空隙率が１０％以下であり、前記鱗片状粒子の場合には面方向、前記楕円体状粒子の場合には長軸方向又は前記棒状粒子の場合には長軸方向が、厚み方向に配向している。
【０１０２】
本実施形態の熱伝導シートは、空隙率が１０％以下であるため、内部の気泡の割合が少なく、熱抵抗が小さくなる。したがって、本実施形態の熱伝導シートは、熱抵抗が小さく、熱伝導性に優れる。
【０１０３】
熱伝導シートは、内部の気泡の割合をより少なくすることで熱抵抗をより小さくする観点から、空隙率は、９％以下であることが好ましく、４％〜８％であることがより好ましく、５％〜７％であることがさらに好ましい。なお、空隙率Ｐは、熱伝導シートの嵩密度をρ及び熱伝導シートの真密度をρ’としたとき、以下の式（１）に基づき算出される。
空隙率Ｐ＝［１−（ρ／ρ’）］×１００（％）・・・（１）
【０１０４】
熱伝導シートは、熱伝導性を高める観点から、熱抵抗Ｒｔｈ（Ｋ・ｃｍ２／Ｗ）は、０．１１以下であることが好ましく、０．１０５以下であることがより好ましく、０．１以下であることがさらに好ましく、０．０９以下であることが特に好ましい。熱抵抗Ｒｔｈ（Ｋ・ｃｍ２／Ｗ）は、後述する実施例にて記載の方法により求めることができる。
【０１０５】
本実施形態において、樹脂成分は、イソブチレン構造を有する重合体（Ｂ）、エチレンプロピレン共重合体（Ｃ）、及びエチレンオクテンエラストマー（Ｄ）を含有していることが好ましく、さらに脂環族炭化水素樹脂（Ｅ）を含有していることがより好ましい。また、本実施形態の熱伝導シートは、前述のその他の成分を含有していてもよい。
【０１０６】
空隙率及び熱抵抗は、黒鉛粒子（Ａ）及び樹脂成分、好ましくは、黒鉛粒子（Ａ）、イソブチレン構造を有する重合体（Ｂ）、エチレンプロピレン共重合体（Ｃ）及びエチレンオクテンエラストマー（Ｄ）ならびに必要に応じて含有される脂環族炭化水素樹脂（Ｅ）の種類及び含有率を、上述のそれぞれの好適な範囲で適宜選択することで、調整することが可能である。
【０１０７】
なお、前述の第１実施形態〜第５実施形態の熱伝導シートに関する構成を適宜組み合わせてもよく、例えば、前述の第１実施形態〜第５実施形態の熱伝導シートに関する物性値の数値範囲を適宜組み合わせてもよい。具体的には、前述した、樹脂成分の１５０℃での貯蔵弾性率Ｇ’、樹脂成分の１５０℃にて処理した後の貯蔵弾性率Ｇ’、熱伝導シートの１５０℃にて処理した後の圧縮永久ひずみ、熱伝導シートの表面の算術平均粗さ、熱伝導シートの空隙率、熱伝導シートの熱抵抗等の物性値の数値範囲を任意に組み合わせてもよい。
【０１０８】
〔熱伝導シートの製造方法〕
熱伝導シートの製造方法は、上記の構成を有するものが得られるのであれば特に制限されない。熱伝導シートの製造方法としては、例えば以下の方法が挙げられる。
【０１０９】
その製造方法は、鱗片状粒子、楕円体状粒子及び棒状粒子からなる群より選択される少なくとも１種の黒鉛粒子（Ａ）と、イソブチレン構造を有する重合体（Ｂ）と、エチレンプロピレン共重合体（Ｃ）と、エチレンオクテンエラストマー（Ｄ）と、必要に応じて脂環族炭化水素樹脂（Ｅ）と、を含有する組成物を準備する工程（「準備工程」ともいう）と、前記組成物をシート化してシートを得る工程（「シート作製工程」ともいう）と、前記シートの複数枚を重ねて、前記シートの１枚を折り畳んで、又は前記シートの１枚を捲回させて積層体を作製する工程（「積層体作製工程」ともいう）と、前記積層体の側端面をスライスする工程（スライシング工程）と、を有する。また、熱伝導シートの製造方法は、スライシング工程にて得られたスライスシートを保護フィルムに貼り付けてラミネートする工程（ラミネート工程）をさらに有していてもよい。
【０１１０】
熱伝導シートをかかる方法で製造することで、効率的な熱伝導パスが形成され易く、そのため高熱伝導性と密着性に優れる熱伝導シートが得られる傾向にある。
【０１１１】
＜準備工程＞
熱伝導シートを構成する組成物の調製は、黒鉛粒子（Ａ）、重合体（Ｂ）、エチレンプロピレン共重合体（Ｃ）、エチレンオクテンエラストマー（Ｄ）及び必要に応じて脂環族炭化水素樹脂（Ｅ）、その他の成分等を均一に混合することが可能であれば、いずれの方法であってもよく、特に限定されない。また、組成物は市販のものを入手して準備してもよい。組成物の調製の詳細は、特開２００８−２８０４９６号公報の段落［００３３］を参照することができる。
【０１１２】
＜シート作製工程＞
シート作製工程は、先の工程で得られた組成物をシート化できれば、いずれの方法であってもよく、特に限定されない。例えば、圧延、プレス、押出、及び塗工からなる群から選択される少なくとも１つの成形方法を用いて実施することが好ましい。シート作製工程の詳細は、特開２００８−２８０４９６号公報の段落［００３４］を参照することができる。
【０１１３】
＜積層体作製工程＞
積層体作製工程は、先の工程で得られたシートの積層体を形成する。積層体は、例えば、独立した複数枚のシートを順に重ね合わせた形態に限らず、１枚のシートを切断せずに折り畳んだ形態であっても、又はシートの１枚を捲回させた形態であってもよい。積層体作製工程の詳細は、特開２００８−２８０４９６号公報の段落［００３５］〜［００３７］を参照することができる。
【０１１４】
＜スライシング工程＞
スライシング工程は、先の工程で得られた積層体の側端面をスライスできれば、いずれの方法であってもよく、特に限定されない。熱伝導シートの厚み方向に貫通する黒鉛粒子（Ａ）によって極めて効率的な熱伝導パスが形成され、熱伝導性がより向上する観点から、黒鉛粒子（Ａ）の質量平均粒子径の２倍以下の厚みでスライスすることが好ましい。スライシング工程の詳細は、特開２００８−２８０４９６号公報の段落［００３８］を参照することができる。
【０１１５】
＜ラミネート工程＞
ラミネート工程は、スライシング工程にて得られたスライスシートを保護フィルムに貼り付けられれば、いずれの方法であってもよく、特に限定されない。
【０１１６】
〔放熱装置〕
放熱装置は、発熱体と放熱体の間に、上述の熱伝導シートを介在させてなる。熱伝導シートを介して発熱体と放熱体とが積層されていることで、発熱体からの熱を放熱体に効率よく伝導することができる。また、発熱体から放熱体を取り外す際に容易に熱伝導シートを除去することができる。
【０１１７】
熱伝導シートを特に好適に使用できる温度範囲が、例えば、−１０℃〜１５０℃であることから、発熱体としては、例えば、半導体パッケージ、ディスプレイ、ＬＥＤ、電灯、自動車用パワーモジュール及び産業用パワーモジュールを好適な発熱体の例として挙げることができる。
【０１１８】
放熱体としては、例えば、アルミ又は銅のフィン、板等を利用したヒートシンク、ヒートパイプに接続されているアルミ又は銅のブロック、内部に冷却液体をポンプで循環させているアルミ又は銅のブロック、及びペルチェ素子ならびにこれを備えたアルミ又は銅のブロックが挙げられる。
【０１１９】
放熱装置は、発熱体と放熱体とに熱伝導シートの各々の面を接触させることで構成される。発熱体と熱伝導シートの一方の面とを接触させる方法、及び放熱体と熱伝導シートの他方の面とを接触させる方法は、それぞれを十分に密着させた状態で固定できる方法であれば特に制限されない。
【０１２０】
具体的には、発熱体と放熱体との間に熱伝導シートを配置し、０．１ＭＰａ〜２ＭＰａ程度に加圧可能なクリップ等の治具で固定し、この状態で発熱体を発熱させるか、又はオーブン等により８０℃〜１８０℃程度に加熱する方法が挙げられる。この方法で好ましい圧力の範囲は、０．１５ＭＰａ〜１ＭＰａであり、好ましい温度の範囲は、１００℃〜１７０℃である。圧力を０．１ＭＰａ以上又は加熱温度を８０℃以上とすることで、優れた密着性が得られる傾向にある。また、圧力が２ＭＰａ以下又は加熱温度が１８０℃以下であることで、密着の信頼性がより向上する傾向にある。これは熱伝導シートが過度に圧縮されて厚みが薄くなったり、周辺部材の歪み又は残留応力が大きくなりすぎたりすることを抑制できるためと考えられる。
【０１２１】
熱伝導シートは、発熱体と放熱体との間に配置して圧着する前の初期厚みに対する、圧着後により減少した厚みの割合（圧縮率）が、５％〜３５％であってもよい。
【０１２２】
固定においては、クリップの他、ネジ、バネ等の治具を用いてもよく、接着剤等の通常用いられる手段でさらに固定されていることが、密着を持続させる上で好ましい。
【実施例】
【０１２３】
以下、本発明を実施例により具体的に説明するが、本発明はこれらの実施例に限定されるものではない。尚、特に断りのない限り、「％」は質量基準である。【０１２４】
（実施例１）
下記材料を４Ｌ加圧ニーダに投入し、到達温度１７０℃の条件で混練し、組成物を調製した。【０１２５】
＜黒鉛粒子（Ａ）＞
・鱗片状の膨張黒鉛粒子（日立化成株式会社製「ＨＧＦ−Ｌ」、質量平均粒子径：２７０μｍ、前述のＸ線回折測定を用いた方法により、結晶中の六員環面が、鱗片状粒子の面方向に配向していることを確認した。）：２３６９ｇ
＜重合体（Ｂ）＞
・イソブテンの単独重合体（新日本石油株式会社製「テトラックス６Ｔ」、粘度平均分子量：６００００、２５℃で固形状、密度：０．９２ｇ／ｃｍ３）：７１０ｇ
＜エチレンプロピレン共重合体（Ｃ）＞
・エチレンプロピレン共重合体（三井化学株式会社製「ルーカントＨＣ−２０００」、重量平均分子量Ｍｗ＜７０００、２５℃で液状、密度：０．８５ｇ／ｃｍ３）：５６５ｇ
＜エチレンオクテンエラストマー（Ｄ）＞
・エチレンオクテンエラストマー（ダウ・ケミカル社製「ＥＯＲ８４０７」、メルトフローレート（ＭＦＲ）：３０ｇ／１０ｍｉｎ、密度：０．８７ｇ／ｃｍ３）：２４５ｇ
＜脂環族炭化水素樹脂（Ｅ）＞
・水素化石油樹脂（荒川化学工業株式会社製「アルコンＰ９０」、密度：０．９９１ｇ／ｃｍ３）：１７５ｇ【０１２６】
組成物全体に対する、（Ａ）成分、（Ｂ）成分、（Ｃ）成分、（Ｄ）成分及び（Ｅ）成分のそれぞれの含有率（体積％）は、以下の表１に示すように、順に、３７．３体積％、２５．５体積％、２２．１体積％、９．３体積％及び５．８体積％であった。【０１２７】
次に、算術平均粗さ及び熱抵抗の測定に用いる熱伝導シートを作製した。算術平均粗さ及び熱抵抗の測定に用いる熱伝導シートは、以下に示すように作製条件を変更して４種類作製した。【０１２８】
（熱伝導シートの作製１）
まず、調製した組成物を押出機に入れ、幅２０ｃｍ、１．５ｍｍ〜１．６ｍｍ厚の平板形状に押出して一次シートを得た。得られた一次シートを、４０ｍｍ×１５０ｍｍの型刃を用いてプレス打ち抜きし、打ち抜いたシートを６１枚積層し、高さが８０ｍｍになるよう、高さ８０ｍｍのスペーサを挟んで積層方向に９０℃で３０分間圧力をかけ、積層体を得た。次いで、この８０ｍｍ×１５０ｍｍの積層体の側端面を木工用スライサーでスライスし二次シートを得た。得られた二次シートを保護フィルムで挟み、４０℃に加温したゴムロールラミネータで、上下のギャップが１５０μｍのゴムロールの間を、速度０．６ｍ／ｍｉｎで通過させることでラミネーションを行い、縦８０ｍｍ×横１５０ｍｍ×厚さ０．１５ｍｍの熱伝導シート（Ｉ）を得た。【０１２９】
（熱伝導シートの作製２）
（熱伝導シートの作製１）と同様に二次シートを作製し、得られた二次シートを保護フィルムで挟み、６０℃に加温したゴムロールラミネータで、上下のギャップが０μｍのゴムロールの間を、速度０．６ｍ／ｍｉｎで通過させることでラミネーションを行い、縦８０ｍｍ×横１５０ｍｍ×厚さ０．１５ｍｍの熱伝導シート（ＩＩ）を得た。【０１３０】
（熱伝導シートの作製３）
（熱伝導シートの作製１）と同様に二次シートを作製し、得られた二次シートを保護フィルムで挟み、８０℃に加温したゴムロールラミネータで、上下のギャップが０μｍのゴムロールの間を、速度０．６ｍ／ｍｉｎで通過させることでラミネーションを行い、縦８０ｍｍ×横１５０ｍｍ×厚さ０．１５ｍｍの熱伝導シート（ＩＩＩ）を得た。【０１３１】
（熱伝導シートの作製４）
（熱伝導シートの作製１）と同様に二次シートを作製し、得られた二次シートを保護フィルムで挟み、１００℃に加温したゴムロールラミネータで、上下のギャップが０μｍのゴムロールの間を、速度０．６ｍ／ｍｉｎで通過させることでラミネーションを行い、縦８０ｍｍ×横１５０ｍｍ×厚さ０．１５ｍｍの熱伝導シート（ＩＶ）を得た。【０１３２】
熱伝導シート（Ｉ）〜（ＩＶ）の断面をＳＥＭで観察し、任意の５０個の黒鉛粒子（Ａ）について、鱗片状粒子の面方向と熱伝導シート表面とのなす角度（以下、「配向角度」ともいう）を測定したところ、配向角度の平均値は９０度であり、黒鉛粒子（Ａ）の鱗片状粒子の面方向は熱伝導シートの厚み方向に配向していることが認められた。【０１３３】
（算術平均粗さ）
作製した各熱伝導シートの算術平均粗さを、ＪＩＳ  Ｂ  ０６０１：２０１３に準じて測定した。
具体的には、熱伝導シートの表面をＶＲ−３２００（キーエンス株式会社製）にてレンズ倍率４０倍で撮影し、解析ソフトウェアＶＲ−３０００（キーエンス株式会社製）にて５０００μｍ×４０００μｍの範囲の算術平均粗さを求めた。
作製した各熱伝導シート（熱伝導シート（Ｉ）〜（ＩＶ））の算術平均粗さは、順に、３．０７４μｍ、２．０５６μｍ、１．６９７μｍ及び１．４９７μｍであった。【０１３４】
（熱抵抗の測定）
作製した各熱伝導シートの熱伝導率λ（Ｗ／ｍＫ）を求めた後、熱抵抗Ｒｔｈ（Ｋ・ｃｍ２／Ｗ）を求めた。
まず、作製した各熱伝導シートを直径１４ｍｍの円形に打ち抜き、厚さ１ｍｍの２７ｍｍ角の銅板を２枚準備し、この２枚の銅板の間の中央に打ち抜いた熱伝導シートを挟んだ。これを２３Ｎ〜２４Ｎの強さを持つクリップ２個で固定した。加圧力はそれぞれ０．３ＭＰａに相当する。この試料を１６５℃のオーブンで１時間加熱した。室温（２５℃）まで冷却後、ずれないように銅板の縁をエポキシ接着剤で固定し、そしてクリップを取り外して、圧着サンプルを得た。【０１３５】
続いて、圧着サンプルの２５℃での熱伝導率を、熱拡散率測定装置（ＮＥＴＺＣＨ社製「ＬＦＡ４４７」）を用いて測定した。予め銅板の熱伝導率を測定しておき、熱拡散率測定装置の３層法により、熱伝導シート部分の熱伝導率λ（Ｗ／ｍＫ）を求めた。【０１３６】
次に、熱抵抗Ｒｔｈ（Ｋ・ｃｍ２／Ｗ）は、上記の熱伝導率λと熱伝導シートの厚みｔ（ｍｍ）から下式により求めた。なお、熱伝導シートの厚みｔ（ｍｍ）は、圧着サンプルの厚みから予め測定しておいた２枚の銅板の厚みを引くことで求めた値である。圧着サンプル及び銅板の厚みは、それぞれマイクロメータで測定した。圧着サンプルは３個作製し、各３ショット測定し、その平均値を採用した。
Ｒｔｈ＝１０×ｔ／λ
また、前述の熱抵抗の測定に用いる熱伝導シートについて、温度１５０℃の条件で５００時間加熱処理した後、前述のように熱抵抗Ｒｔｈ（Ｋ・ｃｍ２／Ｗ）を求めた。
作製した各熱伝導シート（熱伝導シート（Ｉ）〜（ＩＶ））の熱抵抗は、順に、０．１１１、０．１１０、０．０８９及び０．１０７であった。【０１３７】
次に、貯蔵弾性率Ｇ’の測定に用いる樹脂成分を以下の条件で調製し、かつ、圧縮永久ひずみの測定に用いる熱伝導シートを以下の条件で作製した。
まず、（Ａ）成分である黒鉛粒子を含まない点以外は、前述の実施例１の組成物と同様の混合比率で（Ｂ）成分、（Ｃ）成分、（Ｄ）成分及び（Ｅ）成分を混合し、貯蔵弾性率Ｇ’の測定に用いる樹脂成分を調製した。
また、前述の実施例１の組成物を押出機に入れ、幅２０ｃｍ、１．５ｍｍ〜１．６ｍｍ厚の平板形状に押出して一次シートを得た。得られた一次シートを、４０ｍｍ×１５０ｍｍの型刃を用いてプレス打ち抜きし、打ち抜いたシートを６１枚積層し、高さが８０ｍｍになるよう、高さ８０ｍｍのスペーサを挟んで積層方向に９０℃で３０分間圧力をかけ、積層体を得た。次いで、この８０ｍｍ×１５０ｍｍの積層体の側端面を木工用スライサーでスライスし二次シートを得た。得られた二次シートを保護フィルムで挟み、４０℃に加温したゴムロールラミネータで、上下のゴムロール間のギャップを１５０μｍにし、ラミネーションを行い、縦８０ｍｍ×横１５０ｍｍ×厚さ０．１５ｍｍである圧縮永久ひずみの測定に用いる熱伝導シートを得た。【０１３８】
（貯蔵弾性率Ｇ’の測定）
調製した樹脂成分を、動的粘弾性測定装置（アントンパール社製、商品名：ＭＣＲ−３０１）を用い、正弦振動数１Ｈｚ、測定温度２００℃〜２０℃、温度変化速度５℃／ｍｉｎの測定条件で、貯蔵弾性率Ｇ’を測定した。
また、前述の貯蔵弾性率Ｇ’の測定に用いる樹脂成分について、温度１５０℃の条件で５００時間加熱処理した後、前述のように貯蔵弾性率Ｇ’を求めた。
結果を表２及び表３に示す。【０１３９】
（圧縮永久ひずみの測定）
厚さ１５０μｍの熱伝導シートを温度１５０℃の条件で０時間（加熱なし）及び５００時間加熱し、マイクロフォース試験機（Ｉｎｓｔｏｒｏｎ社製、Ｍｉｃｒｏ Ｔｅｓｔｅｒ  ５９４８）にて、温度１５０℃で、１ｃｍ２当たりに掛かる圧力が２０Ｐｓｉに加圧されるまで０．１ｍｍ／ｍｉｎで圧縮し、２０Ｐｓｉに達した直後から１ｃｍ２当たりに掛かる圧力が０Ｐｓｉになるまで０．１ｍｍ／ｍｉｎで開放し、その後室温（２５℃）に３０分放置してから永久ひずみを測定し、以下の式に基づき、圧縮永久ひずみ（％）を測定した。
圧縮永久ひずみ（％）＝［（Ｔ０−Ｔ１）／Ｔ０］×１００
Ｔ０：圧縮前の熱伝導シートの厚さ（μｍ）
Ｔ１：マイクロフォース試験機により圧縮ひずみを加え、室温で放置した後の熱伝導シートの厚さ（μｍ）
また、圧縮永久ひずみの測定に用いた熱伝導シートと同様の条件で作製した熱伝導シートについても、前述のように熱抵抗を測定した。
結果を表２及び表３に示す。【０１４０】
（空隙率の測定）
作製した熱伝導シートを１ｃｍ２に打ち抜き、さらに厚みを５点測定し、打ち抜いた熱伝導シートの体積を求めた。その後、精密電子天秤にて質量を測定し、この質量と先に測定した体積から打ち抜いた熱伝導シートの嵩密度ρを求めた。また、この熱伝導シートに含有する全ての材料の比重と体積割合から１ｃｍ２の真密度ρ’を求めた。これらを用いて、以下の式から空隙率Ｐを算出した。
空隙率Ｐ＝［１−（ρ／ρ’）］×１００（％））・・・（１）
作製した各熱伝導シート（熱伝導シート（Ｉ）〜（ＩＶ））の空隙率は、順に、１１．０％、７．３％、６．８％及び４．５％であった。【０１４１】
（実施例２）
（Ａ）成分、（Ｂ）成分、（Ｃ）成分、（Ｄ）成分、（Ｅ）成分及び酸化防止剤を含有する組成物を実施例１と同様の方法で組成物を調製した。実施例２で調製した組成物の各成分比率を表１に示す。なお、実施例２に含有する（Ｃ）成分及び酸化防止剤は以下の通りである。
・エチレンプロピレン共重合体（三井化学株式会社製「ルーカントＨＣ−３０００Ｘ」）
・ヒンダートフェノール系酸化防止剤（株式会社ＡＤＥＫＡ製「ＡＯ−６０」）【０１４２】
（比較例１〜比較例４）
以下の表１に示す各材料を表１の混合比率で４Ｌ加圧ニーダに投入し、到達温度１７０℃の条件で混練し、各組成物を調製した。なお、比較例１〜比較例４の組成物に含有されるその他ポリマーについては、以下の通りである。
・ポリブテン３Ｎ（日油株式会社製、数平均分子量：７２０、密度：０．８８０ｇ／ｃｍ３）
・ポリブテン３０Ｎ（日油株式会社製、数平均分子量：１３５０、密度：０．８９９ｇ／ｃｍ３）【０１４３】
【表１】
2018123012.tif 000002
【０１４４】
比較例３について、実施例１の熱伝導シート（Ｉ）及び熱伝導シート（ＩＩ）と同様の条件で算術平均粗さ、空隙率、熱抵抗の測定に用いる熱伝導シート（熱伝導シート（Ｖ）及び熱伝導シート（ＶＩ））を作製した。
また、比較例４についても、実施例１の熱伝導シート（Ｉ）及び熱伝導シート（ＩＩ）と同様の条件で算術平均粗さ、空隙率、熱抵抗の測定に用いる熱伝導シート（熱伝導シート（ＶＩＩ）及び熱伝導シート（ＶＩＩＩ））を作製した。
そして、作製した熱伝導シート（Ｖ）及び熱伝導シート（ＶＩＩ）について、実施例１と同様の条件で算術平均粗さ、空隙率及び熱抵抗を測定し、作製した熱伝導シート（ＶＩ）及び熱伝導シート（ＶＩＩＩ）について、実施例１と同様の条件で算術平均粗さ及び熱抵抗を測定した。
比較例３の熱伝導シート（Ｖ）について、算術平均粗さは３．８０９μｍ、空隙率は１３．９％及び熱抵抗は０．１１３であった。
比較例３の熱伝導シート（ＶＩ）について、算術平均粗さは２．３４６μｍ及び熱抵抗は０．１１２であった。
比較例４の熱伝導シート（ＶＩＩ）について、算術平均粗さは３．４３５μｍ、空隙率は１１．０％及び熱抵抗は０．１１２であった。
比較例４における熱伝導シート（ＶＩＩＩ）について、算術平均粗さは２．２７４μｍ及び熱抵抗は０．１１１であった。【０１４５】
また、実施例２及び比較例１〜比較例４について、貯蔵弾性率Ｇ’の測定に用いる樹脂成分及び圧縮永久ひずみの測定に用いる熱伝導シートを実施例１と同様の条件（段落［０１３７］に記載の条件）で作製した。そして、実施例１と同様の条件で貯蔵弾性率Ｇ’、圧縮永久ひずみ及び熱抵抗を測定した。
結果を表２及び表３に示す。【０１４６】
【表２】
2018123012.tif 000003
【０１４７】
【表３】
2018123012.tif 000004
【０１４８】
以上から、（Ａ）成分〜（Ｄ）成分を含む実施例１の熱伝導シート、特に、熱伝導シート（ＩＩ）〜（ＩＶ）では、例えば、比較例３及び比較例４の熱伝導シート（Ｖ）〜（ＶＩＩＩ）と比較して、熱抵抗が小さく、熱伝導性に優れていることが示された。
また、表２及び表３に示すように、（Ａ）成分〜（Ｄ）成分を含む実施例１及び実施例２の熱伝導シートは、比較例１〜比較例４の熱伝導シートと比較して、熱抵抗が小さく、熱伝導性に優れていることが示された。【０１４９】
また、表２に示すように、１５０℃での貯蔵弾性率Ｇ’が８Ｐａ・ｓ以上である実施例１及び実施例２の熱伝導シートは、比較例１〜比較例４の熱伝導シートと比較して、熱抵抗が小さく、熱伝導性に優れていることが示された。
特に、表３に示すように、１５０℃にて処理した後の貯蔵弾性率Ｇ’が５Ｐａ・ｓ以上である実施例１及び実施例２の熱伝導シートは、比較例１〜比較例４の熱伝導シートと比較して、熱抵抗が小さく、熱伝導性に優れていることが示された。【０１５０】
また、表３に示すように、１５０℃にて処理した後の圧縮永久ひずみ（％）が４％以下である実施例１及び実施例２の熱伝導シートは、比較例１〜比較例４の熱伝導シートと比較して、熱抵抗が小さく、熱伝導性に優れていることが示された。【０１５１】
また、表面の算術平均粗さが２．１μｍ以下である実施例１の熱伝導シート（ＩＩ）〜（ＩＶ）では、比較例３及び比較例４の熱伝導シート（Ｖ）〜（ＶＩＩＩ）と比較して、熱抵抗が小さく、熱伝導性に優れていることが示された。【０１５２】
さらに、空隙率が１０％以下である実施例１の熱伝導シート（ＩＩ）〜（ＩＶ）では、空隙率が１０％超である比較例３及び比較例４の熱伝導シート（Ｖ）及び（ＶＩＩ）と比較して、熱抵抗が小さく、熱伝導性に優れていることが示された。【０１５３】
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【国際調査報告】
2018123012.tif 000005
2018123012.tif 000006
2018123012.tif 000007
2018123012.tif 000008